(57)【要約】      （修正有）【課題】分枝状パラフィンの存在下、それらを脱水素化もしくは分解してガスにすることなく、シクロパラフィンを選択的に脱水素化する、ハイオクタンガソリンを製造する方法を提供する。【解決手段】接触的脱水素化段階Ｒ１、接触的異性化段階Ｒ２及び一つもしくは二つ以上の分離段階Ｓの組み合わせからなり、選択的脱水素化における触媒は、酸性部位濃度が１μｍｏｌ／ｇ未満の実質的に非酸性の多孔性材料上に担持された第ＶＩＩＩ族金属を含む触媒、典型的には、シリカ、アルミナ、ジルコニア、チタニアもしくはこれらの混合物、他の酸化物、炭素材料、炭化物及び窒化物から選択される担持材料上に担持された０．１重量％〜１．０重量％の量のパラジウム、白金、ロジウム、イリジウムまたはこれらの混合物を含む触媒の存在下に行う方法。【選択図】図１
2005330486.tif 000002
【特許請求の範囲】
【請求項１】
シクロパラフィンを選択的に脱水素化する段階を含むＣ6〜Ｃ10炭化水素供給物流からハイオクタンガソリンを製造する方法であって、脱水素化を、酸部位の濃度が１μｍｏｌ／ｇ未満の多孔性材料に担持された一種または二種以上の第ＶＩＩＩ族金属を含む触媒の存在下に行う、上記方法。
【請求項２】
脱水素化段階における触媒が、シリカ、アルミナ、ジルコニア、チタニア、またはこれらの混合物、他の酸化物、炭素材料、炭化物及び窒化物から選択された担持材料に担持された０．１重量％〜１．０重量％の量のパラジウム、白金、ロジウム、イリジウムまたはこれらの混合物を含む、請求項１の方法。
【請求項３】
脱水素化段階を、３５０〜５５０℃の温度において、水素の存在下に、５〜５０ｂａｒの全圧で、及び炭化水素に対する水素のモル比を１〜５として行われる、請求項１の方法。
【請求項４】
・線状異性体及び単分枝状異性体から多分枝状パラフィンへの転化及び／またはシクロペンタン誘導体からシクロヘキサン誘導体への転化を行う接触異性化段階、及び
・未転化シクロアルカン、線状パラフィン及び単分枝状パラフィンからの芳香族化合物及び多分枝状異性体の分離を行う分離段階、
を更に含む、請求項１の方法。
【請求項５】
異性化段階における触媒が、酸性メソ多孔質材料を含む、請求項４の方法。
【請求項６】
メソ多孔質材料が、ジルコニア、チタニア、アルミナ、シリカ、ハフニアもしくは酸化スズまたはこれらの混合物に担持された酸化タングステンを含み、この際、タングステン含有率が５重量％〜５０重量％であることに加え、更に、パラジウム、白金またはこれらの混合物も含み、この際、それらの量は０．０１重量％〜２重量％である、請求項５の方法。
【請求項７】
異性化段階を、水素の存在下において、炭化水素に対する水素のモル比を０．１〜５とし、及び１５０〜３００℃の温度、１〜４０ｂａｒの全圧、及び０．１〜３０ｈ-1の液空間速度ＬＨＳＶで行われる、請求項４の方法。
【請求項８】
未転化シクロアルカン、線状パラフィン及び単分枝状パラフィンを、多分枝状パラフィン及び芳香族化合物から分離し、そしてこれらの未転化シクロアルカン、線状パラフィン及び単分枝状パラフィンを、異性化段階もしくは脱水素化段階に再循環する、請求項４の方法。
【発明の詳細な説明】
【技術分野】
【０００１】
本発明は、Ｃ6〜Ｃ10パラフィン／シクロパラフィン精油所流の品位向上方法に関する。具体的には、本発明は、ハイオクタンガソリンに使用するために、Ｃ6〜Ｃ10パラフィン及び芳香族化合物の存在下にＣ6〜Ｃ10シクロパラフィンを選択的に脱水素化する方法に関する。
【背景技術】
【０００２】
原油のＣ6〜Ｃ10留分は、基本的には、芳香族化合物、線状もしくは単分枝状パラフィン、及びシクロパラフィンの三種の部類の主成分から構成される。芳香族化合物は、それらの高いハイオクタン価の故に価値の高いガソリン配合成分である一方で、他の部類の成分のオクタン価は低すぎて、品位向上を行わないことには使用できない。
【０００３】
ガソリンタイプの炭化水素混合物をより高いオクタン価を有する燃料に品位向上するための方法は、米国特許第４，６４４，０８９号に記載されている。この方法では、アルカン及びシクロアルカンを、酸化バナジウム及びリン酸アルミニウムを含む触媒の存在下にアルケン、芳香族化合物及び水素に転化する。しかし、アルケンは、ハイオクタンガソリンの望ましい成分ではなく、更に触媒が失活するため、再活性化方法も記載されている。
【０００４】
米国特許第６，３３８，７９１号には、ハイオクタン価ガソリンを製造するための方法が記載されている。この方法では、パラフィン系炭化水素、ナフテン系炭化水素、芳香族系炭化水素及びオレフィン系炭化水素を含むＣ5〜Ｃ8留分を水素化異性化し、その後、少なくとも一度分離し、そして低オクタン価パラフィンを再循環する。この方法は、直鎖状パラフィンを分枝状パラフィンに転化するが、シクロアルカンについては何も述べられていない。
【０００５】
米国特許第４，６０７，１２９号の明細書には、Ｃ20までのアルカンを接触転化する方法が開示されており、この方法はガソリンタイプの炭化水素混合物の品位向上を行う。触媒は酸化バナジウム類及びシリカを含み、改質によってシクロアルカン及びシクロアルケン及び芳香族炭化水素を転化する。しかし、アルケンは、ガソリンのオクタン価を向上しない。
【０００６】
炭化水素を芳香族化合物に転化するための触媒が米国特許第６，００７，７００号に記載されている。この特許では、転化反応は改質プロセスであり、触媒は、アルミナ、ドーピング用金属、貴金属、プロモータ金属及びハロゲンを含む。この方法によって、炭化水素が芳香族化合物に転化されるが、分解反応も起こる。
【０００７】
欧州特許第１２３３０５０号は、芳香族化合物の含有量を高めることによってナフサの品位向上を行う方法を開示している。この方法は、パラフィンからオレフィンへの脱水素化、及び混合物中のシクロパラフィンから芳香族化合物への更に別の脱水素化を含む。この方法の狙いは、芳香族化合物を形成することであり、その芳香族化に使用される触媒は、分解、異性化及び環化のための酸部位を供する、耐火性担体に担持された触媒である。
【０００８】
これは、Ｃ6〜Ｃ10留分は、現在は殆ど、燃料の大部分が芳香族化合物に転化される接触改質反応によって処理されていることを意味する。このような手段には三つの欠点がある。第一に、芳香族化合物は非常に健康害な化合物であり、それらの最大含有率は法制により制限されている。第二に、芳香族化合物は、前記三種の部類の化合物のうちで最も密度の高い化合物であり、それ故、パラフィン及びシクロパラフィンの芳香族化は、２５％までの大きな体積減少を導くために、その結果、プロセスの経済的な利点が損ねられる。第三には、短鎖パラフィンの芳香族化は選択性が低く、そのため体積収量が更に減少される。特に、Ｃ6パラフィンは、改質プロセスに使用される反応条件下では分解してガスとなる傾向が高い。
【０００９】
経済的な理由から、最も効果的な手段は、シクロパラフィンのみを品位向上して芳香族化合物としながら、パラフィン系留分は異性化によって多分枝状異性体に転化することであろう。しかし、パラフィンは、高められた温度下でのこのような反応の際の典型的な条件においては、非常に分解反応を起こしやすい。
【００１０】
本発明の主題である工程条件及び触媒により、分枝状パラフィンの存在下において、それらが脱水素化もしくは分解してガスになることなく、シクロパラフィンを選択的に脱水素化できることがここに見出された。
【本発明の要約】
【００１１】
本発明は、供給物中に含まれる芳香族化合物及びパラフィンに実質的に影響を与えることなく、シクロパラフィンの選択的な脱水素化によってＣ6〜Ｃ10炭化水素供給物流からハイオクタンガソリンを製造する方法を提供する。この方法では、酸性部位濃度が１μｍｏｌ／ｇ未満の実質的に非酸性の多孔質材料に担持された第ＶＩＩＩ族金属を含んでなる触媒が使用される。
【００１２】
前記選択的脱水素化に使用される触媒は、典型的には、シリカ、アルミナ、ジルコニア、チタニアもしくはこれらの混合物、他の酸化物、炭素材料(carbons)、炭化物及び窒化物から選択される担体材料上に担持された０．１〜１．０重量％の量のパラジウム、白金、ロジウム、イリジウムもしくはこれらの混合物を含む。
【００１３】
Ｃ6〜Ｃ10炭化水素供給物からハイオクタンガソリンを製造する本方法は、接触的脱水素化段階、接触的異性化段階及び一つまたはそれ以上の分離段階の組み合わせであることができる。
【本発明の詳細な説明】
【００１４】
本発明の主たる目的は、シクロパラフィンを脱水素化することによってＣ6〜Ｃ10炭化水素混合物のオクタン価を高めることである。
【００１５】
本発明は、パラフィンの存在下にシクロパラフィンを芳香族化合物及び水素に選択的に転化するのに適した方法、その条件及び触媒を含む。
【００１６】
パラフィンは、脱水素化反応によって影響を受けてはならない。しかし、これらは、当技術分野において既に知られた他の方法によってハイオクタン多分枝状異性体に転化することができる。従って、脱水素化段階中のパラフィンの反応は如何なるものでも望ましくない。
【００１７】
多分枝状異性体とは、炭化水素主鎖上に二つ以上の側鎖を有する炭素原子を二つ以上含む化合物と定義される。単分枝状異性体とは、このような側鎖を一つだけ有する化合物と定義される。
【００１８】
本発明の脱水素化は、酸性部位の濃度が１μｍｏｌ／ｇ未満（これは、例えば、既知のアンモニアＴＰＤ脱着法によって測定される）の実質的に非酸性の多孔性材料に担持された第ＶＩＩＩ族金族を含む触媒が使用された場合において、供給物中に存在するパラフィンに影響を与えることなく選択的に進行する。
【００１９】
本発明は、主として芳香族化合物、パラフィン及びシクロパラフィンから構成されるＣ6〜Ｃ10炭化水素留分供給物の処理に適している。この供給物は、原油の蒸留や、水素化分解または他の精油所装置から生じたものであることができる。それゆえ、各成分間の比率は種々のものがあり得、本方法は、シクロパラフィンの含有率が非常に高い場合と非常に低い場合の両方の操業について設計される。芳香族化合物及びパラフィンは本方法においては実質的に未変化であるのに対し、シクロパラフィンは、本発明方法により選択的に脱水素化されて芳香族化合物及び水素となる。
【００２０】
脱水素化反応は、熱力学的に好都合な条件、すなわち少なくとも３００℃の温度において進行させるべきである。触媒の安定性の面からは、７００℃以下の温度において及び炭化水素に対する水素のモル比が０．１〜１０となるような量の水素の存在下において進行させるのが有利であろう。他の好都合な条件は、１〜１００ｂａｒの全圧及び０．１〜１０００ｈ-1の液空間速度（ＬＨＳＶ）である。好ましい条件は、３５０〜５５０℃の温度、５〜５０ｈ-1のＬＨＳＶ、５〜５０ｂａｒの圧力、及び１〜５の水素／炭化水素モル比である。
【００２１】
分枝状パラフィンの存在下において、それらの分解が伴わないシクロパラフィンの脱水素化に使用される触媒は、非酸性であるか、または（例えばシリコ−アルミナの酸性度より低い）非常に低い酸性度しかもたない担体上に担持された第ＶＩＩＩ族金属を含む。触媒上の強酸性部位の濃度は、２００℃を超える温度におけるアンモニアの脱着によって定義される。本発明の触媒に関してこの濃度は、１μｍｏｌ／ｇ未満でなければならない。この用途に使用される担体は、例えば、シリカ、アルミナ、チタニア、ジルコニアもしくはこれらの混合物、または他の酸化物並びに様々な炭素材料、炭化物、窒化物などであることができる。
【００２２】
元素周期律表第ＶＩＩＩ族の任意の金属を使用することができる。しかし、最も典型的な材料は、Ｐｔ、Ｐｄ、Ｉｒ、Ｒｈもしくはこれらの混合物であろう。金属の使用量は、０．０１〜５重量％、好ましくは０．１〜１重量％の範囲であることができる。
【００２３】
上記の好ましい反応条件下における上記触媒の脱水素化選択性は、存在するパラフィンには実質的に影響を及ぼすことなく１００％に迫る。パラフィンは、それゆえ、影響を受けることなく反応器を通過する。
【００２４】
シクロパラフィンの脱水素化は、多段階方法において異性化段階と組み合わせることができる。この際、製造された多分枝状炭化水素が分解することは実質的に無い。
【００２５】
このような場合、前記多段階方法は、パラフィンを分解することなくシクロアルカンを水素及び芳香族化合物に転化する本発明の脱水素化方法と、多分枝状異性体の生成、すなわち異性化、及び多分枝状異性体及び芳香族化合物の分離（例えば蒸留、分子篩膜、疑似移動床、または圧力スウィング吸着などによる分離）を含む。
【００２６】
異性化工程では多分枝状パラフィンの生成に加えて、シクロペンタン誘導体からシクロヘキサン誘導体への転化も起こる。
【００２７】
Ｃ6+パラフィンの異性化のための好適な触媒の典型例は、酸化タングステンもしくはタングステン含有化合物に基づく多孔性材料を含むことができる。これらは、担持型ものでも非担持型のものでもよい。この材料は、２〜５０ｎｍの孔サイズを有する多孔性、すなわちメソ多孔質である。タングステン含有率は、典型的には、５〜５０重量％である。ジルコニア、アルミナ、シリカ、ハフニア、チタニアもしくはＳｎＯ2またはこれらの混合物に担持された酸化タングステン触媒が主に重要である。しかし、原則的には、第ＩＶ族酸化物上に担持された第ＶＩ族元素の酸化物ならばいずれのものでも、上記用途の候補となり得る。更に別の部類の使用可能な材料は、ケジンイオン構造（Keggin-ion-structures)からなるヘテロポリ酸である。最も典型的な例は、リンタングステン酸及びケイタングステン酸である。ＡｌＣｌ3に基づくフリーデルクラフツ触媒も上記用途に使用することができる。また、様々なゼオライト、例えばゼオライトベータ及びサポ（Ｓａｐｏ）−１１も使用可能である。
【００２８】
Ｃ6+異性化のための触媒は、貴金属を０．０１〜２重量％の量で含まなければならない。貴金属として最も典型的なものは、ＰｔもしくはＰｄまたはこれらの混合物であろう。反応は、水素の存在下において、炭化水素に対する水素のモル比を０．１〜５とし、かつ１５０〜３００℃の温度下に、全圧を１〜４０ｂａｒとし、及び０．１〜３０ｈ-1の液空間速度ＬＨＳＶにおいて進行する。
【００２９】
モノパラフィン及び線状パラフィンなどの低オクタン成分から芳香族化合物及び多分枝状異性体を分離する方法は数種存在する。例えば、米国特許第６，１５６，９５０号は、線状異性体を分離するためにはゼオライトＡを用い、そして次の段階において多分枝状生成物及び環状化合物を分離するためにＭＦＩゼオライトを使用する、二段階ユニットを記載している。主たる目的はシクロパラフィン及び芳香族化合物を除去することであるが、線状分子及び単分枝状分子がパラフィン留分の僅か１０％である生成物流が得られる。米国特許第４，９２５，４５９号は、ペンタン類の分離のために、ポリマー中に配合されたゼオライトを使用することを開示している。米国特許第６，１５６，９５０号は、セラミック上に担持されたゼオライト層で線状分子も分離できることを示している。更に別の方法は、様々なゼオライト吸着剤上でクロマトグラフィを使用する方法である。分離は、分子篩が充填されたカラムに炭化水素混合物を通すことによって進行し、そして分離された生成物流はカラムの端部で抜き出される。米国特許第５，７７０，７８３号及び同第５，７４４，６８４号は、分子篩を異性化触媒と混合して分離段階と反応段階を組み合わせる、反応性クロマトグラフィに基づく方法を記載している。疑似移動床は、類似の選択肢である。これらの方法はどちらもより高い選択性を与えるものであるが、上記の他の方法と比べると操業が困難である。適当な分離技術の選択は、上記の例には限定されない。
【図面の詳細な説明】
【００３０】
全工程図は、上記の二つの反応段階及び少なくとも一つの分離段階の組み合わせに基づいたものであることができる。これらの段階は全て様々な方法で組み合わせることができる。
【００３１】
本発明を更に例示するために、以下、図１及び図２に二つの態様を記載する。ここで、Ｒ１は脱水素化段階であり、そしてＲ２は異性化段階である。
【００３２】
一つ目の態様を図１に図示する。この方法は、芳香族化合物を少量含む供給物に特に適している。炭化水素供給原料は、ライン１を介して異性化ユニットＲ２に導入される。Ｒ２では、線状パラフィン及び単分枝状パラフィンが多分枝状パラフィンに異性化されると共に、シクロペンタン誘導体がシクロヘキサンパラフィンに転化される。多分枝状異性体及びシクロパラフィンを含むＲ２からの流出物は、ライン２を介して脱水素化ユニットＲ１に導入される。
【００３３】
Ｒ１では、本発明の脱水素化プロセスがシクロアルカンを芳香族化合物に転化し、この際、多分枝状パラフィンは転化されない。この脱水素化反応では、シクロヘキサン誘導体はシクロペンタン誘導体と比べてかなり反応性が高いために、異性化段階におけるシクロペンタン誘導体からシクロヘキサン誘導体への異性化は、脱水素化段階における芳香族化合物への転化に有利に働く。
【００３４】
Ｒ１からの流出物は、ライン３を介してフラッシュセクションに送られ、ここでライン４を介してガスがプロセスから分離される。液状ガソリン相は、フラッシュセクションからライン５を介して分離段階Ｓに導入され、ここで芳香族化合物及び多分枝状パラフィンを含むハイオクタン価生成物が再循環流から分離される。前記生成物はライン６を介してプロセスから分離され、そして主として未転化シクロアルカン、線状パラフィン及び単分枝状パラフィンからなる再循環流はライン７を介してＲ２に送られる。
【００３５】
この方法で使用される本発明の脱水素化は、先ず供給物及び再循環物から多分枝状パラフィンを生成すること、次いでこの多分枝状パラフィンを分解させることなく、シクロアルカンを芳香族化合物に転化することによってガソリンを向上することを可能にする。
【００３６】
これによって、未転化のシクロアルカン並びに線状及び単分枝状パラフィンのみが再循環される。生成物は、多分枝状パラフィンを９０％の量で及び単分枝状パラフィンを１０％のみの量で含み得、残りは異性化に再循環される。
【００３７】
他の態様を図２に示す。この方法は、環状化合物を多量に含む供給物に特に有用である。この場合は、炭化水素供給原料は、ライン１を介して脱水素化ユニットＲ１に導入され、ここで環状化合物が芳香族化合物に転化される。線状異性体、単分枝状異性体及び多分枝状異性体並びに芳香族化合物を主なものとして含むＲ１からの流出物は、ライン２を介してフラッシュユニットに送られる。ここで、ガス及び水素が分離され、他方、液状相ガソリンは、ライン３を介して分離ユニットＳに流入する。分離ユニットＳでは、生成物が、ガソリンの残りの部分から分離される。
【００３８】
分離ユニットＳからは、芳香族化合物、多分枝状パラフィン並びに少量のシクロ分枝状パラフィン及び単分枝状パラフィンを含む生成物がライン４を介して抜き出される。この分離は、多分枝状パラフィンが９０％の割合で及び単分枝状パラフィンが僅か１０％の割合で、プロセスから分離され生成物流４中に含まれるように行われる。未転化環状化合物、線状パラフィン及び単分枝状パラフィンを主なものとして含む残りの部分は、ライン５を介して異性化ユニットＲ２に送られ、ここでこれらのパラフィンが多分枝状パラフィンに転化される。
【００３９】
上記の通り、フラッシュユニットでは、水素及びガスがガソリンから分離される。このガス及び水素はライン６を介して分離に付され、ここでガスがライン７を介してプロセスから抜き出される。水素流は、余剰分の製造量に相当する流れを分割し、これをライン８に抜き出す。残りは、必要量の水素を異性化ユニットＲ２に供給する流れとする。
【００４０】
Ｒ２では、線状パラフィン及び単分枝状パラフィンを多分枝状パラフィンに、そしてシクロペンタン誘導体をシクロヘキサン誘導体に転化し、そして流出物を、ライン９を介して脱水素化Ｒ１に付す。次いで、本発明の脱水素化が、製造された多分枝状オレフィンを転化することなく、芳香族化合物を生成させる。
【００４１】
図２に示す方法において本発明の脱水素化を利用することの利点は、本発明が、価値の高い多分枝状パラフィンを分解することなく、シクロアルカンを芳香族化合物に転化することができ、その後には、次いで異性化される再循環流からハイオクタン価生成物を分離できることである。
【００４２】
これによって、異性化が、芳香族化合物が存在しない状態で行われ、その結果、これらの芳香族化合物から環状化合物への水素化が避けられる。
【００４３】
上記の説明から明らかなとおり、本発明は、少ない段階のプロセスにおいてハイオクタンガソリンを製造することを可能にするものである。
【実施例】
【００４４】
例１
２〜５０ｎｍの孔サイズ及び０．７μｍｏｌ／ｇの酸性度を有する市販のアルミナＭＡＧ−４２（Ｓａｓｏｌ  Ｌｔｄ）１０ｇを、Ｐｔ０．７％、Ｐｄ０．３％で含浸処理し、そして３５０℃でか焼する。その後、この触媒を、１規定のＮａ2ＣＯ3溶液でイオン交換した。
【００４５】
反応に使用した供給物は、メチルシクロヘキサン３６重量％及びヘプタン類６４重量％からなるＣ7留分である。詳しい組成は表１に示す。反応は、固定床反応器において、４００℃の温度、１ｈ-1のＬＨＳＶ、７ｂａｒの全圧で行い、供給物は、１：４のモル比の炭化水素：水素混合物からなる。詳細な供給物及び生成物の組成は表１に示す。
【００４６】
この例は、シクロパラフィンが、分枝状パラフィンの存在下において、これらがガスに分解されることなく、選択的に芳香族化合物に転化され得ることを示す。このような反応は、生成物にかなりより高いオクタン価をもたらす。
【００４７】
【表１】
2005330486.tif 000003
【００４８】
例２
２〜５０ｎｍの孔サイズ及び０．７μｍｏｌ／ｇの酸性度を有する市販のアルミナＭＡＧ−４２（１０ｇ）を、Ｐｔ０．０５％及びＲｈ０．０５％で含浸処理し、そして３５０℃でか焼する。その後、この触媒を、１重量％のＫＣｌで処理し、そして過剰の水を蒸発させた。
【００４９】
反応に使用した供給物は、メチルシクロヘキサン３７重量％及びｎ−ヘプタン６３重量％からなるＣ7留分である。詳しい組成は表２に示す。反応は、固定床反応器において、４００℃の温度、１２０ｈ-1のＬＨＳＶ、１０ｂａｒの全圧で行い、そして供給物は、１：２の比率の炭化水素：水素混合物からなる。詳細な供給物及び生成物の組成は表２に示す。
【００５０】
この例は、シクロパラフィンを、線状パラフィンの存在下において、これらをガスに分解することなく、選択的に芳香族化合物に転化し得ることを示している。この反応は、生成物にかなりより高いオクタン価をもたらす。
【００５１】
【表２】
2005330486.tif 000004
【００５２】
例３
希釈したアンモニアを硝酸ジルコニルの水溶液に加えそしてｐＨを９に調節することによって酸化ジルコニウムを製造した。この混合物を一晩還流した。生じた白色の固形物を濾過し、洗浄しそして１２０℃で一晩乾燥した。乾燥された材料は、３３３ｍ2／ｇの表面積を有していた。ジルコニア２２５ｇ、アルミナゲル（プソイドベーマイト，３０重量％）１６８ｇ及びメタタングステン酸アンモニウム６２ｇを１５分間粉砕し、そして１／１６インチ押出物を１２ｂａｒの圧力下に製造した。２〜５０ｎｍの孔サイズ及び０．９μｍｏｌ／ｇの酸性度を有するこの触媒を、７００℃で三時間か焼し、そしてＰｄ０．５重量％を、インシピエントウェットネス含浸法によって導入した。この触媒を、反応器に入れる前に、３５０℃でか焼した。
【００５３】
上記の触媒を用いたヘプタン異性化を、固定床反応器中において、１６５℃の温度、０．２ｈ-1のＬＨＳＶ及び７ｂａｒの全圧で行った。この際、供給物は、１：２の比の水素：炭化水素混合物からなる。詳しい生成物の組成は表３に示す。
【００５４】
前記触媒は、一回通しの処理で、３５．１％の多分枝状異性体を与え、この際、分解はわずか３．２％であった（液収量９２％）。多分枝状異性体画分のＲＯＮ計算値は８９．２である。
【００５５】
【表３】
2005330486.tif 000005
【図面の簡単な説明】
【００５６】
【図１】図１は、芳香族化合物を少量含む供給物から高ＲＯＮガソリンを製造する方法を示すフローシート図である。
【図２】図２は、環状化合物を多量に含む供給物から高ＲＯＮガソリンを製造する方法を示すフローシート図である。
【図１】
2005330486.tif 000006
【図２】
2005330486.tif 000007